ФОРМА И СПОСОБ ЕЕ ИЗГОТОВЛЕНИЯ, И ПРОСВЕТЛЯЮЩАЯ ПЛЕНКА

1. Способ изготовления формы, которая имеет на своей поверхности перевернутую структуру глаза мотылька, имеющую множество углублений, двухмерный размер которых, наблюдаемый в направлении нормали к поверхности, составляет не менее 50 нм и менее 500 нм, причем способ содержит этапы, на которых:
(a) анодируют поверхность алюминиевой основы для формирования пористого слоя оксида алюминия, который имеет множество мельчайших углублений;
(b) после этапа (a) приводят пористый слой оксида алюминия в контакт с травильным раствором, тем самым укрупняя множество мельчайших углублений пористого слоя оксида алюминия; и
(c) после этапа (b) далее анодируют поверхность алюминиевой основы для роста множества мельчайших углублений,
при этом напряжение, прикладываемое на этапе (c), является более высоким, чем напряжение, прикладываемое на этапе (a).
2. Способ по п.1, при этом численная плотность мельчайших углублений после этапа (c) является меньшей, чем умноженная на 1,26 численная плотность мельчайших углублений после этапа (a).
3. Способ по п.1 или 2, при этом этап (a) и этап (c) выполняют в одном и том же электролитическом растворе.
4. Способ по п.3, при этом скорость роста в направлении толщины пористого слоя оксида алюминия на этапе (a) является меньшей, чем скорость роста в направлении толщины пористого слоя оксида алюминия на этапе (c).
5. Способ по п.1, 2 или 4, дополнительно содержащий до этапа (a) этап (d), на котором анодируют поверхность алюминиевой основы, чтобы сформировать слой оксида алюминия барьерного типа.
6. Способ по п.1, 2 или 4, при этом среднее значение интервалов центров множества мельчайших углублений составляет не менее 180 нм.
7. Способ по п.1, 2 или 4, при этом, после этапа (c), дополнительно выполняют этап (b) и этап (c).
8. Способ по п.1, 2 или 4, при этом алюминиевая основа включает в себя подложку и алюминиевую пленку, осажденную на подложке.
9. Форма, которая изготовлена согласно способу изготовления, охарактеризованному в любом из пп.1-8, содержащая пористый слой оксида алюминия, который имеет на своей поверхности перевернутую структуру глаза мотылька, имеющую множество углублений, двухмерный размер которых, наблюдаемый в направлении нормали к поверхности, составляет не менее 50 нм и менее 500 нм.
10. Форма, которая изготовлена согласно способу изготовления, охарактеризованному в любом из пп.1-8, содержащая
пористый слой оксида алюминия, который имеет на своей поверхности перевернутую структуру глаза мотылька, имеющую множество углублений, двухмерный размер которых, наблюдаемый в направлении нормали к поверхности, составляет не менее 50 нм и менее 500 нм, при этом интервал центров множества углублений составляет не менее 50 нм и менее 500 нм,
множество углублений имеют коническую форму, и
множество углублений имеют соотношение размеров не менее 0,5 и не более 6,0.
11. Просветляющая пленка, которая изготовлена с использованием формы, охарактеризованной в п.9 или 10, при этом
поверхность просветляющей пленки имеет множество выпуклостей, основание которых имеет диаметр не менее 50 нм и менее 500 нм, причем множество выпуклостей скомпонованы так, чтобы не иметь периодичности,
2
поверхность имеет множество мест, на которых две или более из множества выпуклостей находятся в контакте друг с другом, и численная плотность мест, на которых две или более выпуклостей находятся в контакте друг с другом, составляет не более 1,3 штук/мкм.